(57)【特許請求の範囲】
【請求項１】
下記一般式（１）で表されることを特徴とする含フッ素多官能（メタ）アクリル酸エステル。
【化１】
0004644889.tif 000014
（Ｒｆは下記一般式（２）表されるフルオロアルキレンオキサイド基とフッ素原子を２以上有するフルオロアルキレン基からなり、且つ、Ｒ３はＣＨ２ＣＨ（ＯＲ５）（ＣＨ２）ＰまたはＣＨ（ＯＲ５）ＣＨ２（ＣＨ２）Ｐ（但し、ｐは１〜３の整数）を表し、Ｒ４はＣＨ２ＣＨ（ＯＲ６）（ＣＨ２）ＰまたはＣＨ（ＯＲ６）ＣＨ２（ＣＨ２）Ｐを表し、且つ、Ｒ１、Ｒ２はアクリロイル基もしくはメタクリロイル基を表し、Ｒ５、Ｒ６は水素原子またはアクリロイル基もしくはメタクリロイル基を表し、Ｒ５、Ｒ６のうち少なくとも１つはアクリロイル基またはメタクリロイル基である。）
【化２】
0004644889.tif 000015
（ｑ、ｒは１〜５０の整数を表す）
【請求項２】
前記一般式（１）で表される請求項１記載の含フッ素多官能（メタ）アクリル酸エステルを少なくとも有効成分として含有する組成物を重合硬化して形成される低屈折材料。
【発明の詳細な説明】
【０００１】
【発明の属する技術分野】
本発明は、架橋重合後に高い表面硬度と低屈折率を示し、反射防止膜や光ファイバーのクラッド材料等の原料成分として利用できる含フッ素多官能（メタ）アクリル酸エステル及び該エステルを有効成分として含有する組成物を重合硬化して形成される低屈折材料に関する。
【０００２】
【従来の技術】
フッ素原子は大きな電気陰性度と小さな分極率を有するため、フッ素-他原子間の結合は外界電場による動的分極が小さく、フッ素原子を含む化合物は低い屈折率を示す。近年、反射防止膜や光ファイバーのクラッド材料等の低屈折率材料として、このフッ素化合物が盛んに応用されてきている。例えば、含フッ素（メタ）アクリル酸エステル重合体、テトラフルオロエチレン重合体、フッ化ビニリデンとテロラフルオロエチレンの共重合体等の光ファイバーへの応用が報告されている（特開昭５９-４２０３号公報、特開昭５９-９８１１６号公報、特開昭５９-１４７０１１号公報等参照）。また、脂肪族環構造を有する非結晶パーフルオロ樹脂等の溶媒可溶性の低屈折率含フッ素重合体の反射防止反射防止フィルムへの応用が報告されている（特平６-１８７０５号公報、特平６-１１４０２３号公報等参照）。
しかし、これらの含フッ素化合物は非架橋性であるため、重合体の表面硬度は低く、耐摩耗性、耐擦傷性に劣るという欠点を有している。  これに対し、含フッ素単官能（メタ）アクリル酸エステルまたは含フッ素２官能（メタ）アクリル酸エステルと、非含フッ素多官能（メタ）アクリル酸エステルを架橋重合させ、表面硬度を向上させる試みがなされている（特昭５８-１０５９４３号公報、特昭６２-１９９６４３号公報、特昭６２-２５００４７号公報等参照）。しかし、含フッ素単官能（メタ）アクリル酸エステルと多官能（メタ）アクリル酸エステルは任意の割合で混合しない。また、含フッ素２官能（メタ）アクリル酸エステルは多官能（メタ）アクリル酸エステルと任意の割合で混合するが、フッ素含有量を増やすと架橋密度が低下してしまう。このため、従来の技術では十分な低屈折率と優れた表面硬度を両立させることは困難である。
【０００３】
【発明が解決しようとする課題】
本発明は、上記の技術的課題を解決しようとするものであり、含フッ素多官能（メタ）アクリル酸エステル及び該エステルを有効成分とする組成物が架橋重合後に高い表面硬度と低屈折率を示す低屈折材料を提供することを目的とする。
【０００４】
【課題を解決するための手段】
前記課題を解決するための請求項１記載の発明は、
下記一般式（１）で表されることを特徴とする含フッ素多官能（メタ）アクリル酸エステル。
【０００５】
【化３】
0004644889.tif 000002
（Ｒｆは下記一般式（２）表されるフルオロアルキレンオキサイド基とフッ素原子を２以上有するフルオロアルキレン基からなり、且つ、Ｒ３はＣＨ２ＣＨ（ＯＲ５）（ＣＨ２）ＰまたはＣＨ（ＯＲ５）ＣＨ２（ＣＨ２）Ｐ（但し、ｐは１〜３の整数）を表し、Ｒ４はＣＨ２ＣＨ（ＯＲ６）（ＣＨ２）ＰまたはＣＨ（ＯＲ６）ＣＨ２（ＣＨ２）Ｐを表し、且つ、Ｒ１、Ｒ２はアクリロイル基もしくはメタクリロイル基を表し、Ｒ５、Ｒ６は水素原子またはアクリロイル基もしくはメタクリロイル基を表し、Ｒ５、Ｒ６のうち少なくとも１つはアクリロイル基またはメタクリロイル基である。）
【０００８】
【化４】
0004644889.tif 000003
（ｑ,ｒは１〜５０の整数を表す。）
【０００９】
請求項２記載の発明は、前記一般式（１）で表される請求項１記載の含フッ素多官能（メタ）アクリル酸エステルを少なくとも有効成分として含有する組成物を重合硬化して形成される低屈折材料である。
【００１０】
【発明の実施の形態】
以下、本発明の実施の形態について詳細に説明する。
前記一般式（１）で示される本発明の含フッ素多官能（メタ）アクリル酸エステルとして、一例として下記一般式（３）〜（８）の化合物が挙げられる。
【００１１】
【化５】
0004644889.tif 000004
（ｋは２〜１２の整数を表す）上記一般式においてであるが、屈折率を効果的に低減し、かつ表面硬度を向上させるために、ｋを４〜１０とするのが好ましい。また、ｑ,ｒは１〜５０の整数を示すが、同様の理由から、 ｑ＋ｒを１０〜３０とするのが好ましい。
【００１２】
本発明の含フッ素多官能（メタ）アクリル酸エステルを合成する方法を以下に示す。
まず、前記一般式（３）、（４）で表される含フッ素多官能（メタ）アクリル酸エステル化合物を合成する方法を説明する。
下記式（９）で示される含フッ素ジオールと下記式（１０）で示されるエポキシ基をもつアクリレートとを通常の開環反応により反応させ、得られた生成物を下記式（１１）で示されるアクリル酸クロライドとエステル反応させることにより合成される。
【００１３】
【化６】
0004644889.tif 000005
【００１４】
＜含フッ素ジオールとエポキシ基をもつアクリレートとの反応＞
原料の仕込み比は、含フッ素ジオール１molに対しエポキシ基含有アクリレート２〜４mol、好ましくは２〜３molである。また、反応を促進するために触媒を使用することが望ましく、例えば、ピリジン、イソキノリン、N,Nジメチルシクロヘキシルアミン、ピコリン、トリエチルアミン、トリブチルアミン、N,Nジメチルアニリン、ベンジルトリメチルアンモニウムクロライド、トリフェニルホスフィン、水酸化カリウム、水酸化ナトリウム、３フッ化ホウ素等が用いられる。その添加量は、原料混合物に対して、０．１〜１５重量％、好ましくは０．３〜５重量％である。また、反応中の重合を抑制するために重合禁止剤を使用することが望ましく、例えば、メトキノン、ハイドロキノン、フェノチアジン等が用いられる。その添加量は、原料混合物に対して、０．０１〜５重量％、好ましくは０．０５〜３重量％である。
反応温度は系により異なるが、原料や生成物の熱重合が起こらない温度が望ましく、５０℃〜１３０℃が好ましい。反応時間は系により異なるが、２〜８０時間が好ましい。
前記反応終了後に生成物に各種処理を行い、純度の高い反応生成物を得ることができる。処理としては例えば、未反応アクリレートや重合禁止剤等を除去するための、反応生成物を炭酸ナトリウム水溶液や炭酸水素ナトリウム等のアルカリ性水溶液で洗浄する操作が挙げられる。
上記の反応により得られる生成物は下記式（１２）〜（１４）で示される化合物の混合物である。以下、この混合物を生成物（ａ）と表記する。
【００１５】
【化７】
0004644889.tif 000006
【００１６】
＜上記生成物（ａ）とアクリル酸クロライドのエステル反応＞
前記生成物（ａ）とアクリル酸クロリドの反応生成物は、下記一般式（１５）〜（２１）で示される化合物の混合物となり、その組成比は生成物（ａ）とアクリル酸クロリドの仕込み比により変化する。下記一般式（１３）〜（１６）で示される３官能アクリレートを合成する場合は、生成物（ａ）１molに対しアクリル酸クロリド１．０〜２．０molが好ましく、下記式（１７）〜（１９）で示される４官能アクリレートを合成する場合は、生成物（ａ）１molに対しアクリル酸クロリド２．０〜４．０moｌが好ましい。
【００１７】
【化８】
0004644889.tif 000007
【００１８】
次に、前記一般式（５）〜（８）で表される含フッ素多官能（メタ）アクリル酸エステル化合物の合成する方法を説明する。
下記一般式（２２）で示される両末端にそれぞれ２つの水酸基を有するパーフルオロポリエーテルと、前記化学式（１１）で示されるアクリル酸クロライドを反応させることにより前記一般式（５）〜（８）で表される含フッ素化合物が合成される。
【００１９】
【化９】
0004644889.tif 000008
【００２０】
得られる反応生成物は下記一般式（２３）〜（３１）で示される化合物の混合物であり、その成分比は上記一般式（２２）で示される化合物と前記化学式（１１）で示されるアクリル酸クロリドの仕込み比により変化する。上記一般式（２２）で示される化合物１molに対しアクリル酸クロリドの添加量はそれぞれ、下記一般式（２３）〜（２４）で示される単官能エステルを合成する場合は１〜２mol、下記一般式（２５）〜（２８）で示される２官能エステルを合成する場合は２〜４mol、下記一般式（２９）〜（３０）で示される3官能エステルを合成する場合は３〜６mol、下記一般式（３１）で示される４官能エステルを合成する場合は４〜８molが好ましい。
【化１０】
0004644889.tif 000009
【００２１】
本発明の含フッ素多官能（メタ）アクリル酸エステルを合成する際、アクリル酸クロライドとのエステル反応で生じる塩化水素を捕捉するために、トリエチルアミン、ベンジルアミン等の３級アルキルアミンやピリジン等の塩基を添加することが望ましい。また、反応温度は−２０℃〜２０℃であるが、−１０℃〜１０℃が好ましく、反応時間は０．１〜１２時間であるが、特に０．５〜２時間が好ましい。
上記エステル反応生成物は未反応アクリル酸クロライドや塩化水素捕捉剤の塩基を含むが、これらは各種処理により除去することが可能である。処理としては例えば、メタノール等のアルコール類や水の添加による未反応アクリル酸クロライドの分解除去、あるいは、蒸留やカラムクロマトグラフィーによる精製等が挙げられる。生成混合物は、そのまま使用できるが、用途に応じ分離することも可能である。
【００２２】
本発明の上記含フッ素（メタ）アクリル酸エステルはそのまま架橋重合により硬化させて耐摩耗性、耐擦傷性に優れた塗膜とすることができるが、硬化塗膜にさらに良好な耐擦傷性を付与するために重合性不飽和基を有する化合物を添加することも可能である。重合性不飽和基を有する化合物としては、（メタ）アクリル酸エステル類、（メタ）アクリル酸オリゴエステルプレポリマー類、不飽和ニトリル類、不飽和アミド類、不飽和カルボン酸類、不飽和カルボン酸エステル類、カルボン酸ビニルエステル類があるが、特に（メタ）アクリル酸エステル類が好ましい。（メタ）アクリル酸エステルの具体例としては、トリメチロールプロパントリ（メタ）アクリレート、ジトリメチロールプロパンテトラ（メタ）アクリレート、ペンタエリスリトールテトラ（メタ）アクリレート、ジペンタエリスリトールヘキサ（メタ）アクリレート等が挙げられる。
【００２３】
【実施例】
以下、本発明の実施例について具体的に説明する。
【００２４】
＜実施例１＞
攪拌機、冷却管、ガス導入管を備えたの三つ口フラスコに、含フッ素ジオールＨＯＣＨ2（ＣＦ2）8ＣＨ2ＯＨを０．０５mol、トリエチルアミンを１００mg、溶媒としてテトラヒドロフラン２０ｇを仕込み、油浴中窒素雰囲気で６０℃で２時間加熱した後、グリシジルアクリレートを０．１molを滴下した。さらに８０℃で４０時間反応させた後、溶媒を留去し、下記式（３２）〜（３４）に示す化合物の混合物が得られた。以下これらの混合物を生成物１と称する。
【００２５】
【化１１】
0004644889.tif 000010
【００２６】
次に、攪拌機、温度計、滴下漏斗およびガス導入管を備えた三つ口フラスコに、上記生成物１をクロロホルム５０mlに溶解したもの、およびトリエチルアミン０．２molを仕込み、氷温下でアクリル酸クロリド０．２molをクロロホルム１５mlに溶解した溶液を、滴下漏斗から反応溶液の温度が５℃を超えないように滴下した。滴下終了後氷冷のまま２時間攪拌した後、４mlのメタノールを添加し、さらに１０分間攪拌した。クロロホルムを減圧留去し、得られた黄色結晶を酢酸エチル/n-ヘキサン混合溶媒（体積比=１/４）を展開溶媒としてカラムクロマトグラフィーにより精製し、さらに溶媒を減圧留去することで、下記式（３５）〜（３７）に示す化合物の混合物が得られた。以下この混合物を生成物２と称する。
【化１２】
0004644889.tif 000011
【００２７】
生成物２をメチルイソブチルケトンに５重量％となるように溶解した後、開始剤としてイルガキュア１８４（商品名：チバーガイギー製）を添加し塗液を調製した。この塗液をハードコートされたＰＥＴ基材に、重合硬化物の反射率が５５０ｎｍで最低値をとるようにデイップコート法により塗布した後、１２０ｗ／ｃｍの高圧水銀ランプにより紫外線を１８０秒照射し、硬化塗膜１を得た。
【００２８】
＜実施例２＞
攪拌機、温度計、滴下漏斗およびガス導入管を備えた三つ口フラスコに、下記式（３８）に示した末端２水酸基パーフルオロポリエーテル０．０１mol（平均分子量２０００）をメタキシレンヘキサフルオリドに溶解したもの、およびトリエチルアミン０．０８molを仕込み、氷温下でアクリル酸クロリド０．０８molをクロロホルム６mlに溶解した溶液を、滴下漏斗から反応溶液の温度が５℃を超えないように滴下した。滴下終了後氷冷のまま２時間攪拌した後、２mlのメタノールを添加しさらに１０分間攪拌した。クロロホルムを減圧留去し、得られた黄色結晶をさらに酢酸エチル/n-ヘキサン混合溶媒（体積比=１/４）を展開溶媒としてカラムクロマトグラフィーにより精製し、さらに溶媒を減圧留去することで、下記式（３９）に示す化合物が得られた。以下この生成物を生成物３と称する。
【００２９】
【化１３】
0004644889.tif 000012
【００３０】
生成物３をメタキシレンヘキサフルオリドに５重量％になるように溶解した後、開始剤としてイルガキュア１８４（商品名：チバーガイギー製）を添加し塗液を調製した。この塗液を用い、実施例１と同様の方法で、ハードコートされたＰＥＴ基材上に硬化塗膜２を形成した。
【００３１】
＜実施例３＞
生成物３とジペンタエリスリトールヘキサアクリレートを重量比で８０／２０となるように混合した。この混合物をメタキシレンヘキサフルオリドに５重量％になるように溶解した後、開始剤としてイルガキュア１８４（商品名：チバーガイギー製）を添加し塗液を調製した。この塗液を用い、実施例１と同様の方法で、ハードコートされたＰＥＴ基材上に硬化塗膜３を形成した。
【００３２】
＜比較例１＞
実施例１で合成された生成物１をメチルイソブチルケトンに５重量％となるように溶解した後、開始剤としてイルガキュア１８４（商品名：チバーガイギー製）を添加し塗液を調製した。この塗液を用い、実施例１と同様の方法で、ハードコートされたＰＥＴ基材上に硬化塗膜４を形成した。
【００３３】
＜比較例２＞
主鎖に環構造を有する従来の含フッ素脂肪族重合体であるサイトップ（商品名：旭硝子製）をパーフルオロオクタンに５重量％となるように溶解し塗液を調製した。この塗液をハードコートされたＰＥＴ基材に、重合硬化後の反射率が最低になるようにデイップコート法により塗布した後、８０℃で３０分乾燥させ塗膜５を形成した。
【００３４】
実施例１〜３および比較例１〜２で得られた塗膜１〜５について以下の評価を行った。
＜反射率測定＞
各硬化塗膜の裏面を艶消し黒色塗料でベタ塗りした後、分光光度計（ＵＶ−４０００：日立製作所製）を用い反射率を測定した。
＜耐擦傷性＞
スチールウール#0000を用い、各硬化塗膜の表面を２５０g/cm2の圧力で擦過した後の表面状態の目視判定を行った。判定基準を以下に示す。Ａは、全く傷がつかない。Ｂは、少々傷が認められる。Ｃは、膜が剥がれ落ちる。を各々表す。
＜鉛筆硬度試験＞
鉛筆硬度試験機（モデルＣ２２１Ａ：ヨシミツ精機製）を用い各塗膜の鉛筆硬度試験を行った。
【００３５】
【表１】
0004644889.tif 000013
【００３６】
【発明の効果】
本発明の含フッ素多官能（メタ）アクリル酸エステルは、複数の（メタ）アクリロイル基を有し、架橋重合体は３次元網目構造をとる。このため、硬化塗膜は高い表面硬度を有し、耐擦傷性、耐摩耗性に優れ、高い表面硬度が要求される反射防止膜や光ファイバーのクラッド等の低屈折率材料として利用可能である。